/ séparation du 2e liquide et du solide I séchage sur plaque chauffante (hum.) / couleur de a) 1er liquide b) 2e liquide c) solide minéral: #34 / procédé de production: bleu gris 255 100 g + HCl 100 ml / trempage: 5 m. / séchage sur plaque chauffante / 0# 260 C: .50 g + NH4OH 5 ml / séchage naturel minéral: #41 I procédé de production: bleu gris 256 l g + 1 cc peinture émail synthétique blanc transparent pour l'auto / broyage manuel / ap plication sur une pièce de tôle à carosserie mesurant 1 x 1" 1 irradié au rayonnement y à 3.77 Mrad minéral: *74 / procédé de production: bleu gris 257 2 g + Na2CO3 2 g 1 01982 OC + 1 h à982 OC minéral: #96 / procéd6 de production: bleu gris 258 2 g + Na2CO3 2 g / 0# 926 C + 1 h à 926 C minéral: #57 I procédé de production: bleu gris foncé 259 2 g + Na2CO3 2 g / 0# 593 C + 1 h à 593 C irradié au rayonnement γ à 64.7 Mrad minéral: #67 / procédé de production: bleu gris (ton 260 2 g + Na2CO3 2 g / 0# 593 OC + 1 h à 593 OC vert) foncé et / irradié au rayonnement γ à 423.88 Mrad intense minéral: #4 / procédé de production: bleu turquoise 261 2 g + Na2CO3 2 g / 0# 982 OC + l h à 982 C très clair / irradié au rayonnement électronique à 302,831 rad minéral: #34 /procédé de production: ai bleu turquoise 262 100 g + HNO3 100 ml / trempage: 5 m. / séchage très clair b) vert naturel: 2 g + H3PO4 20 ml / trempage: 3 i I très, très clair séchage sur plaque chauffante (hum.) / couleur du a) solide b) liquide minéral: #34 /procédé de production: bleu turquoise 263 100 g + HNO3 100 mi i trempage: 5 m. / séchage très clair naturel / irradié au rayonnement électronique à 302,831 rad minéral: #34 / procédé de production: bleu turquoise + 264 100 g + HNO3 100 ml / trempage: 5 m. J séchage clair que le bleu naturel: .50 g + NH4OH 5 ml / séchage naturel turquoise clair minéral: #54 / procédé de production: bleu turquoise 265 1 g + K2CO3 2 g / 0# 815 C clair minéral: #54 / procédé de production: bleu turquoise 266 2% est mélangé à de la påte de verre et le clair tout est fusionné à 1315 C minéral: #34 I procédé de production: bleu turquoise # 267 100 g + HNO3 100 ml / trempage: 5 m. i séchage foncé que le bleu naturel / 0# 176 C turquoise clair minéral: t34 ; procédé de production: 100 g + HNO3 100 ml / trempage: 5 oe. / séchage naturel / irradié au rayonnement y à: bleu turquoise + 268 64.7 Mrad foncé que le bleu turquoise clair bleu turquoise un 269 424.7 Mrad peu + bleu, intense et foncé minéral: #34 / procédé de production: bleu turquoise 270 100 g + HCl 100 mi / trempage: 5 m. i séchage plus pâle que le sur plaque chauffante / Ot204 C: 50 9 + bleu turquoise NH4OH 5 ml / irradié au rayonnement électroni que à 302,831 rad minéral: #34 i procédé de production: bleu turquoise 271 100 g + HCl 100 ml I trempage: 5 m. / séchage plus pâle que le sur plaque chauffante / 0#204 C: .50 g + bleu turquoise NH4OH 5 al / irradié au rayonnement γ à 63.88 Mrad minéral: #34 / procédé de production: 100 g + HCl 100 ml / trempage: 5 m. / séchage sur plaque chauffante: bleu (léger ton 272 .50 9 + NH40H 5 ml / séchage naturel turquoise) # bleu léger ton 273 0# 176 C: .50 g + NH4OH 5 ml / séchage naturel turquoise) bleu turquoise 274 or 204 C: .50 g + NH4OH 5 ml i séchage naturel (ton vert accentué) bleu turquoise 275 0# 218 C: .50 g + NHOH 5 ml / séchage naturel (ton vert encore + accentué) minéral: #109 / procédé de production: bleu turquoise 276 .50 g + Na2CO3 .50 g / 871 C / 1 h minéral: #34 / procédé de production: a) bleu turquoise 277 100 g + HCl 100 ml i trempage: 5 m. I séchage b) vert clair sur plaque chauffante: 2 g + H3PO4 20 ml / trempage: 3 j / séchage sur plaque chauffante (hum.) / couleur du a) solide b) liquide minéral: #22) I procédé de production: ai bleu turquoise 278 t 1037 C: .60 9 + HsPO4 200 ml / trempage: moyen b) blanc 4 ans / séchage sur plaque chauffants (hum.) / couleur du a) liquide b) solide minéral: #64 I procédé de production: bleu turquoise 279 2 g + HCl 25 ml / séchage naturel / irradié au moyen et intense rayonnement y à 424.7 Mrad minéral: #17 / procédé de production: a) bleu turquoise 280 1 g + HNO3 30 ml / trempage: 6 j / séparation intense b) vert du liquide et du solide / séchage naturel / pomme pâle couleur du a) liquide b) solide minéral: #54 / procédé de production: bleu turquoise 281 1 g + K2CO3 2 g / 0# 871 C foncé minéral: #34 / procédé de procédé de production: bleu turquoise 282 100 g + HNOs 100 ml I trempage: 5 m. / séchage clair Iton gris) naturel J 0#148 C:.50 g + NH4OH 5 ml / sé I chage naturel # bleu turquoise 283 100 g + HNOx 100 ml / trempage: 5 m. / séchage (ton gris accentué) naturel / 0# 204 C: .50 g + NH4OH 5 ml / sé chage naturel minéral: *6 / procédé de production: bleu vert pâle 284 pierre irradiée au rayonnement y à 287.3 Mrad minéral: #17 / procédé de production: a) bleu vert pastel 285 815 C / 1 h: 1 g + HCl 40 ml / trempage: 14 b) vert clair j / séparation du liquide et du solide / sé chage naturel / couleur du a) liquide b) solide minéral: #64 i procédé de production: bleu vert clair 286 2 g + HCl 25 ml / séchage naturel et très vif minéral: #92 / procédé de production: 2 g + Na2CO3 2 g: bleu vert clair 287 0# 871 C + 1 h à 871 C # 288 0# 1037 C+ 1 h à 1037 C minéral: #22 / procédé de production: a) bleu vert 289 0# 1037 C: 1 g + HNO3 80 ml / trempage: 2 sem. b) vert foncé i séparation du liquide et du solide i séchage c) vert très clair naturel d'une partie du liquide; séchage au dessicateur d'une autre partie du liquide et du solide / couleur du a) liquide séché natu rellement b) liquide séché au dessicateur c) solide minéral: #11 / procédé de production: bleu vert 290 .30 g + Na2CO3 .50 g / 926 C / 1 h minéral: #64 / procédé de production: bleu vert un peu + 291 2 9 + HCl 25 mi / séchage naturel / irradié au foncé que le bleu rayonnement γ à 64.7 Mrad vert clair minéral: #28 / procédé de production: bleu vert 292 2 g + H2SO4 20 ml / trempage: 3 j / séchage sur plaque chauffante minéral: #28 / procédé de production: bleus verts et 293 1 g + NH4OH 1 ml i séchage naturel verts veriés 294 1 g + NH4OH 5 ml / séchage naturel 295 l g + NH4()H 10 mi / séchage naturel # 296 1 g + NH4OH 15 ml / séchage natural # 297 1 g + NH4OH 20 ml / séchage natural # 298 1 g + NH4OH 25 ml / séchage natural minéral: #34 / procédé de production: bleu vert 299 100 g + HCl 100 ml / trampage: 5 m. séchage naturel: 4 g + NH4OH 20 ml / séchage naturel minéral: #96 / procédé de production: bleu vert 300 2 g + Na2CO3 2 g / 0# 982 C + 1 h à 982 C minéral: #109 procédé de production: bleu vert 301 1 g + Na2CO3 1.50 g / 871 C / 1 h minéral: #4 / procédé de production: bleuvert intense 302 1 g + NaCO3 1 g / 871 C / 1 h minéral: #10 / procédé de production: bleu vert intense 303 .76 g + Na2CO3 1.26 g / 926 C / 1 h minéral: *61 i procédé de production: 2 g + Na2CO3 2 g: bleu vert intense 304 0# 982 C + 1 h à 982 C # encore + intense 303 0# 1037 C+ 1 h à 1037 C minéral: t64 / procédé de production: bleu vert intense 306 100 g + HCl 100 ml / trempage: 5 m. / séchage sur plaque chauffante: 4 g + NH4OH 20 ml / séchage naturel minéral: #74 / procédé de production: bleu vert intense 307 2 g + Na2CO3 2 g / 0# 926 OC + 1 h à 926 C minéral: #34 / procédé de production: bleu vert plus vif 308 pierre recouverte de 1000 ml d'acide acétique que le bleu vert / séchage naturel / prélèvement des cristaux intense sur la pierre: 5 g + NH4OH 25 ml / séchage natural / irradié au rayonnement γ à 64.7 Mrad minéral: #64 X procédé de production: bleu vert plus 309 2 g + H2SO4 20 ml / séchage naturel / irradié vif que le bleu au rayonnement γ à 64.7 Mrad vert intense minéral: #67 i procédé de production: finement broyée et chauffée: bleu vert très 310 Of 482 0C: .50 g + HCl 15 ml I trempage: 2 j / intense séchage lent sur plaque chauffante # bleu vert très 311 0# 537 C: .50 g + HCl 15 ml / trempage: 2 j / intense (plus séchage lent sur plaque chauffante bleui bleu vert très 312 0#537 C: .50 g + H2SO4 15 ml / trempage: 2 j intense / séchage lent sur plaque chauffante minéral: #67 / procédé de production: bleu profond 313 3 g finement broyé + HNO3 30 ml / trempage: (reflet vert 3 j / séchage sur plaque chauffante: 1.50 g + émeraude) 50 cc résine de polyester transparente + 1% catalyseur / broyage manuel 1 moulage / dé pôt dans un contenant fermé, déposé dans un four pour les plastiques à 37 C jusqu'à durcissement minéral: *109 / procédé de production: bleu vert très 314 1 g + Na2CO3 2 g / 871 C / 1 h intense minéral: #17 1 procédé de production: a) bleu vert très 315 12 g + HNOz 40 ml / trempage: 3 h / séparation intense et saturé du ler liquide et du solide / repos du liquide @) bleu très corsé pendant 5 j / séchage sur bain de sable du ler et vif c) vert liquide / immédiatement après la séparation du turquoise moyen ler liquide et du solide, ajout au même solide d) vert gris pâle de HNOs 40 mi / trempage: l j J séparation du (ton orangé) 2e liquide et du même solide / repos du 2e li quide pendant 5 j / séchage du 2e liquide sur bain de sable X immédiatement après la sépara tion'du 2e liquide et du solide, ajout de HNOx 40 m.l au même solide / trempage: 5 j / sépara tion du 3e liquide et du même solide / séchage sur bain de sable / couleur du a) 1er liquide b) 2e liquide c) 3e liquide d) solide minéral: t4 i procédé de production: bleu vert foncé 316 2 g + Na2CO3 2 g / 0# 982 C + 1 h à 982 C / irradié au rayonnement γ à 64.7 Mrad minéral: #95 / procédé de production: bleu vert foncé 317 1 g + Na2CO3 2.50 g / 1037 C / 30 min minéral: #85 X procédé de production: 1 g + Na2CO3 l g: bleu vert foncé 318 871 C / 1 h et vif 319 926 C / 1 h minéral: *34 / procédé de production: bleu de paon 320 100 g + HCl 100 ml / trempage: 5 m. i séchage sur plaque chauffante / 0#232 C: .50 g + NH4OH 5 ml / séchage naturel minéral: #99 / procédé de production: bleu de paon 321 2 g + Na2CO3 2 g / 0#926 C + 1 h à 926 C / irradié au rayonnement γ à 64.7 Mrad minéral: #67 / procédé de production: bleu de paon plus 322 finement broyée et chauffée de 0#537 C: .50 g intense et foncé + HCl 15 ml / trempage: 2 j / séchage lent sur plaque chauffante: .15 g + 6 cc polymer à béton + 0.18 cc catalyseur + 1.50 millième de g cobalt 6% + 2 g ciment Portland i broyage manuel / moulage / durcissement / ir radié au rayonnement γ à 18.85 Mrad minéral: #95 / procédé de production: a) bleu de paon 323 0# 1037 C: .30 g + HCl 50 ml I trempage: 2 très intense sem. / séparation du liquide et du solide / b) vert olive séchage sur plaque chauffante / couleur du intense a) liquide b) solide minéral: i42 / procédé de production: 5 g pierres + 13.74 g ciment Portland + 6.50 cc eau / malaxage / moulage I durcisse ment: bleu de paon 324 0# 315 C / refroidissement / irradié au rayonintense (léger ton nement X à 18.85 Mrad / couleur des pierres gris) # bleu de paon 325 0t704 C / refroidissement / irradié au rayonintense (ton nement γ à 18.85 Mrad / couleur des pierres gris) minéral: #6 / procédé de production: vert bleu plus 326 poudre irradiée au rayonnement w à 550.22 Mrad foncé que le vert bleu påle minéral: #67 / procédé de production: vert bleu très 327 finement broyée et chauffée de 0# 482 C:.50 g clair + HCl 15 ml / trempage: 2 j I séchage lent sur plaque chauffante: .1 g + 50 cc résine de polyester transparente + i de catalyseur / broyage manuel / dépôt dans un contanant fermé / durcissement minéral: #12 y procédé de production: 2 g + Na2CO3 2 g: vert clair (léger 328 0#815 C + l h A815 OC ton bleu) 329 0#871 C + 1 h à 871 C # vert bleu clair 330 0#926 C + 1 h à 926 C minéral: #1 / procédé de production: vert bleu 331 2 g + Na2CO3 2 g / 0#1037 C + 1 h à 1037 C minéral: #20 / procédé de production: vert bleu 332 2 g + Na2CO3 2 g / 926 C / 1 h minéral: #74 / procédé de production: vert bleu 333 2 g + Na2CO3 2 g / 0#1037 C + 8 h à 1037 C minéral: #8 / procédé de production: 2 g + K2CO3 1 g: vert bleu 334 0#815 C # vert bleu + intense 335 0#926 C # encore + intense 336 0#982 C minéral: #34 / procédé de production: vert bleu + clair 337 pierre recouverte de 1000 ml d'acide acétique et lumineux que le / séchage naturel / prélèvement de 5 g de vert bleu intense cristaux sur la pierre + NH4OH 25 ml / séchage naturel / irradié au rayonnement électronique à 302,831 rad minéral: #17 / procédé de production: vert bleu intense 338 1 g + Na2CO3 l g / 926 C / 1 h minéral: #67 / procédé de production: vert bleu sombre 339 finement broyée et chauffée de 0# 482 C:.50 g + HCl 15 ml f trempage: 2 i / séchage sur pla que chauffante: .15 g + 6 cc polymer à béton + 0.18 cc catalyseur + 1.50 millième g de cobalt 6% + 2 g de ciment Portland / broyage manuel / moulage / durcissement / irradié au rayonnement γ à 18.85 Mrad minéral: #34 / procédé de production: vert bleu plus 340 100 g + HCl 100 ml / trempage: 5 m.. / séchage foncé que le vert sur plaque chauffante / 0# 204 C:.50 g + bleu prononcé NH4OH 5 ml / séchage naturel minéral: #95 / procédé de production: vert foncé (reflet 341 1 g + 6.50 g poudre de verre (spruce pina bleu) batch) / broyage manuel / dépôt sur une plaque de céramique biscuitée / chauffage dans Lin four de 0#1000 0C en atmosphère normale I refroidissement lent au four / irradié au rayonnement γ à 7.41 Mrad minéral: *76 / procédé de production: vert bleu plus pale 342 0.161 g indigo irradié au rayonnement X à que le vert bleu 2.26 Mrad t 0.14061 g sang de porc séché très foncé et irradié au rayonnement γ à 2.26 Mrad + 0.14061 g oxyde de zirconium / broyage minéral: 417 / procédé de production: a) vert bleu / 343 2 o + HCl 10 ml + HNO3 15 ml / trempage: 6 vert pomme clair séparation du liquide et du solide J séchage et vif b) vert naturel / couleur du a) liquide b) solide clair / vert accentué minéral: *107 i procédé de production: vert bleu påle 344 2 g + Na2CO3 3 g / 0#815 C + 30 min à (ton gris) 815 C minéral: #67 / procédé de production: vert bleu (ton 345 2 g + Na2CO3 2 g / 0#482 C + 1 h à 482 C / gris) irradié au rayonnement # à 423.88 Mrad minéral: #5 J procédé de production: 50 g + HCl 200 ml ou amiante recouverte de HCl I trempage: l sem. / séchage sur plaque chauf fante: vert turquoise pâle 346 l g + Na2CO3 4 g J 0#815 C vert turquoise clair 347 4 g + Na2CO3 3 g / 0#982 C vert turquoise + vif 348 4 g + Na2COs 3 g / 0#1037 OC vert turquoise clair 349 3 g + Na2CO3 4 g t 0#871 OC vert turquoise moyen 350 3 g + Na2CO3 4 g / Ot926 OC vert turquoise aigu 351 3 g + Na2CO3 4 g / 0#982 OC vert turquoise clair 352 2 g + Na2CO3 3 g / 0#926 C vert turquoise aigu 353 2 g + Na2CO3 3 g / 0#982 oC vert turquoise + vif 354 2 g + Na2CO3 3 g / 0#1037 C minéral: #34 / procédé de production: a) vert turquoise 355 50 g + H3PO4 100 ml / trempage: 3 sam. / clair b) vert séchage sur plaque chauffante (hum.) / couleur turquoise très clair du a) liquid b) solide minéral: #54 / procédé de production: vert turquoise clair 356 1 g + K2CO3 3 g / 0#815 C minéral: #67 / procédé de production: vert turquoise clair 357 finement broyée et chauffée de 0# 537 C: .50 g + H2SO4 15 ml i trempage: 2 j J séchage lent sur plaque chauffante: .25 g + 6 cc polymer à béton + 0.18 cc catalyseur + 1.50 millième de g de cobalt 6% + 2 g ciment Portland t broyage manuel t moulage t durcis sement , irradié au rayonnement y à 18.85 Mrad minéral: #34 / procédé de production: 100 g + HCl 100 ml / trempage: 5 m. / séchage naturel: vert turquoise clair 358 .50 g + NH4OH 5 ml / séchage naturel # vert turquoise un 359 0# 176 C:.50 g + NH4OH 5 ml / séchage naturel peu plus vert # encore un peu + vert 360 0# 204 C:.50 g + NH4OH 5 ml / séchage naturel # encore un peu + vert 361 0# 232 C:.50 g + NH4OH 5 ml / séchage naturel minéral: #17 / procédé de production: a) vert turquoise 362 2 g + HCl 25 ml / trempage: 6 j / séparation clair b) vert jaune du liquide et du solide / séchage naturel / clair couleur du a) liquide b) solide minéral: #28 / procédé de production vert turquoise clair 363 2 g + HCl 25 ml / séchage naturel / irradié au et assez intense rayonnement γ à 424.7 Mrad minéral: #28 / procédé de production: vert turquoise + 364 granules irradiées au rayonnement γ à 364 Mrad foncé (ton vert accentué) minéral: #9 / procédé de production: vert turquoise 365 2 g + Na2CO3 2 g / 0# 871 C + 1 h à 871 C minéral: #107 / procédé de production: vert turquoise 366 .25 g + Na2CO3 1.25 g / 926 C / 1 h minéral: #34 / procédé de production: vert turquoise 367 100 g + HNO3 100 ml / trempage: 5 m. / séchage naturel / 0# 191 C minéral: #30 / procédé de production: a) vert turquoise 368 4 g + HNO3 50 ml / trempage: 4 sem. / séparab) vert clair (lé- tion du liquide et du solide / séchage sur ger ton bleu) bain de sable / couleur du a) liquide b) solide minéral: #64 / procédé de production: vert turquoise 369 0# 260 C: .50 g + NH4OH 5 ml / séchage naturel minéral: #64 / procédé de production: vert turquoise 370 1 g + NH4OH 25 ml / séchage natural prononcé minéral: #17 / procédé de production: vert turquoise + 371 2 g + HNO3 20 ml + HCl 5 ml / trempage: 6 j / påle que le vert séparation du liquide at du solide / séchage turquoise moyen naturel / irradié au rayonnement γ 65.65 Mrad minéral: #34 / procédé de production: vert turquoise un 372 100 g + HCl 100 ml / trempage: 5 m. / séchage peu plus påle que sur plaque chauffante / irradié au rayonnement le vert turquoise γ à 424.7 Mrad moyen # vert turquoise un 373 100 g + HCl 100 ml / trempage: 5 m. / séchage peu moins prononcé sur plaque chauffante J 0# 204 C que le vert turquoise moyen minéral: t5 / procédé de production: 50 g + HCl 200 ml ou amiante recouverte de HCl / trempage: l sem. I séchage sur plaque chauffante: vert turquoise vif 374 2 g + Na2CO3 4 g / 0# 926 C # vert turquoise un 375 2 g + Na2CO3 4 g 0# 982 C peu + sombre # vert turquoise 376 4 g + Na2CO3 4 g / 0# 871 C accentué# # encore + accentué 377 4 g + Na2CO3 4 g / 0# 926 C # encore + accentué 378 4 g + Na2CO3 4 g / 0# 982 C # vert turquoise aigu 397 4 g + Na2CO3 4 g / 0# 1037 C minéral: #17 f procédé de production: a) vert turquoise 380 1 g + HNO3 20 mi / trempage: 6 j I séparation prononcé b) vert du liquide et du solide / séchage naturel / pomme påle couleur du a) liquide b) solide minéral: #95 I procédé de production: a) vert turquoise 381 3 g + HCl 80 ml I trempage: 4 ans / séchage irisé très prononcé sur plaque chauffante / couleur du a) liquide b) gris b) solide minéral: t9 / procédé de production: vert turquoise påle 382 2 g + Na2CO3 2 g / 0# 926 C + 1 h à 926 C / vert olive minéral: #5 / procédé de production: 50 g + HCl 200 mi ou amiante recouverte de HCl I trempage: 1 sem. / séchage sur plaque chauf fante: vert turquoise / 383 3 9 f Na2CO3 2 g / 0# 982 C vert émeraude vert turquoise / 384 3 9 + Na2CO3 2 g / 0# 1037 OC vert pomme # vert turquoise / 385 3 g + Na2CO3 2 g / 0# 1093 C vert pomme vert turquoise / 386 4 g + Na2C(I3 3 g / 0# 1093 C bleu gris moyen pastel inéral: *17 J procédé de production: a) vert turquoise 387 1 g + HCl 10 ml i trempage: ó j / séparation sombre / vert olive du liquide et du solide / séchage naturel i sombre b) orange couleur du a) liquide b) solide vert j a) vert turquoise 388 l g + HCl 20 ml / trempage: 6 j i séparation sombre et vif f du liquide et du solide / séchage naturel / vert olive sombre couleur du a) liquide b) solide b) beigel a) vert turquoise 389 l g + HCl 30 ml I trempage: 6 j i séparation sombre J vert du liquide et du solide / séchage naturel J olive sombre couleur du a) liqui mousse clair minéral: #64 / procédé de production: vert turquoise 401 1 g + NH4OH 1 ml / séchage naturel mousse 402 5 g + NH4OH 25 ml / séchage naturel minéral: #5 / procédé de production: vert pâle 403 50 g + HCl 200 ml ou amiante recouverte de HCl i trempage: I sem. / séchage sur plaque chauf fante: .50 g + Na2CO3 .50 g / 0# 1037 C/ ir radié au rayonnement γ à 65.65 Mrad minéral: #6 / procédé de production: vert påle 404 pierre irradiée au rayonnement γ à 615.924 Mrad minéral: #109 / procédé de production: vert påle 405 2 g + Na2CO3 2 g / 0# 871 C + 1 h à 871 C / irradié au rayonnement γ à 190.22 Mrad minéral: #5 / procédé de production: a) vert très clair 406 15 g + H3P04 100 ml / trempage: 3 sem. / b) gris moyen séparation du liquide et du solide / séchage sur plaque chauffante (hum.) / couleur du a) liquide b) solide minéraux: #18 + #26 i procédé de production; 1.50 g #18 + .50 g #26 I broyés et humectés avec de l'eau jusqu'à consistance de pâte: vert très clair 407 760 C / 1 h # 408 815 C / 1 h minéral: #17 / procédé de production: vert un peu + clair 409 2 g + HNO3 15 mi + HCl 10 ml / trempage: 6 j / que le vert clair séparation du liquide et du solide / séchage naturel / irradié au rayonnement γ à 65.65 Mrad minéral: #28 i procédé de production: vert clair 410 l g + NH40H 25 ml / séchage naturel: .2 g + 50 cc résine de polyester transparente + 17. catalyseur I broyage manuel J dépôt dans un contenant fermé et déposé dans un four pour les plastiques à 37 C jusqu'à durcissement minéral: #5 / procédé de production: .50 g + Na2CO3 . 50 g: vert clair 411 0#982 C # 412 0#1037 C minéral: *24 / procédé de production: a) vert clair 413 2 g + H3PO4 20 ml / trempage: 3 j / séchage b) gris sur plaque chauffante (hum.) / couleur du a) liquide b) solide minéral: #25 / procédé de production: vert clair 414 2 g + Na2CO3 2 g / 0# 815 C + 30 min à 815 C minéral: #34 / procédé de production: a) vert clair 415 100 g + HCl 100 ml I trempage; 5 m. I séchage b) gris clair naturel: 2 g + H3P04 20 ml / trempage: 3 j / séchage sur plaque chauffante (hum.) / couleur du a) liquide b) solide minéraux:*53 +#39 +#931 procédé de production: vert clair 416 #53 est chauffé de 0# 760 C l g + 1 g #39: .50 g + Na2CO3 .50 g + .50 g #93 / 926 C / 1 h minéral: #61 / procédé de production: